(57)【要約】      （修正有）【課題】  温度変化による寸法安定性、電波非反射性、耐火性、軽量性があり、曲げ強度が大きく、更に製造し易いカーテンウォール腰壁用耐火パネルを提供する。【解決手段】  マグネシアセメント７５〜９４．５重量％と、補強繊維材０．５〜５重量％と、軽量骨材５〜２０重量％とを主材とするマグネシアセメント系ボードを、フェノールフォーム板の両面に接着したことを特徴とする、カーテンウォール腰壁用耐火パネル。好ましくは、補強繊維材がメッシュ状であって、マグネシアセメント系ボードの両面に埋設されている。また、好ましくは、補強繊維材が短繊維であって、マグネシアセメント系ボードに略均一に分散されている。【選択図】なし【特許請求の範囲】
【請求項１】
マグネシアセメント７５〜９４．５重量％と、補強繊維材０．５〜５重量％
と、軽量骨材５〜２０重量％とを主材とするマグネシアセメント系ボードを、
フェノールフォーム板の両面に接着したことを特徴とする、
カーテンウォール腰壁用耐火パネル。
【請求項２】
前記補強繊維材がメッシュ状であって、マグネシアセメント系ボードの両面
に埋設されていることを特徴とする、請求項１記載の耐火パネル。
【請求項３】
前記補強繊維材が短繊維であって、マグネシアセメント系ボードに略均一に
分散されていることを特徴とする、請求項１記載の耐火パネル。
【発明の詳細な説明】
【技術分野】
【０００１】
本発明は、ガラスカーテンウォールの腰壁に用いられるカーテンウォール用
耐火パネルに関する。
【背景技術】
【０００２】
フェノール樹脂フォーム（フェノール樹脂発泡体）は、断熱性、難燃性に優
れていることより、フェノール樹脂フォームと不燃性硬質材とよりなる建築用
耐火パネルが用いられている。
【０００３】
【特許文献１】特開昭53-109584（特許請求の範囲）
【特許文献２】特開昭62-071636（特許請求の範囲、第２頁左下欄）
【０００４】
例えば、上記特許文献１には、フェノール樹脂フォームとガラス繊維強化セ
メント成型体（ＧＲＣ）とよりなるパネルが開示されており、上記特許文献２
には、フェノール樹脂フォームと、金属面材、石膏ボード、珪酸カルシウム板
とよりなるパネルが開示されている。
【０００５】
近年、ガラスカーテンウォールが多用され、このガラスカーテンウォールの
腰部には、珪酸カルシウム板が主体に用いられているが、重く、断熱性に乏し
いことから、ロックウールやフェノールフォームをコアとしたパネルが開発さ
れている。
【０００６】
ガラスカーテンウォールの耐火パネルとして用いる場合、耐火パネルにはガ
ラスを通して直射日光があたることとなる。このため特にパネルの中央部分が
高温となってしまい、耐火パネルの寸法が不安定となってしまうことがあり、
場合によってはガラスの熱割（耐火パネル表面温度が高温になり、その輻射熱
でガラスが異常熱膨張し、割れる）の危険性を含んでいる。従って、ガラスカ
ーテンウォールの耐火パネルには、（１）温度変化による寸法安定性が求めら
れる。
【０００７】
また、現在では、テレビ電波等の反射（ゴースト等）の問題があり、ガラス
カーテンウォールの耐火パネルには、（２）電波を反射しないこと（電波非反
射性）も求められる。
【０００８】
勿論、ガラスカーテンウォールの耐火パネルには、（３）耐火性を有し、（
４）軽量性を有し１２ｋｇ／ｍ３であることが望ましく、（５）曲げ強度が大き
く工事現場等において取り扱い易いこと（人の手により運搬する時に、たわん
で折れてしまうことが無く、運搬し易い等）が求められ、また、（６）製造し
易いことも求められる。
【発明の開示】
【発明が解決しようとする課題】
【０００９】
従来技術の耐火パネルには、上記（１）〜（６）の全ての特性を満たしたも
のは無い。
従って、本発明は、上記（１）〜（６）の全ての特性を満たす、ガラスカー
テンウォール用耐火パネルを提供することにある。
【課題を解決するための手段】
【００１０】
請求項１記載の発明によれば、マグネシアセメント７５〜９４．５重量％と
、補強繊維材０．５〜５重量％と、軽量骨材５〜２０重量％とを主材とするマ
グネシアセメント系ボードを、フェノールフォーム板の両面に接着したことを
特徴とする、ガラスカーテンウォール腰壁用耐火パネルが提供される。
好ましくは、前記補強繊維材がメッシュ状であって、マグネシアセメント系
ボードの両面に埋設されている（請求項２記載の発明）。また、好ましくは、
前記補強繊維材が短繊維であって、マグネシアセメント系ボードに略均一に分
散されている（請求項３記載の発明）。
【発明の効果】
【００１１】
請求項１記載の発明によれば、温度変化による寸法安定性が良いマグネシア
セメントを主材としたマグネシアセメント系ボードを用いることとしたので、
カーテンウォールの耐火パネルとして用いた場合に直射日光が当たったとして
も、寸法が安定した耐火パネルが得られることとなる。また、電波非反射性が
良好なマグネシアセメントを主材としたマグネシアセメント系ボードを用いる
こととしたので、カーテンウォールの耐火パネルに用いても、ゴースト等の電
波障害が無い。また、補強繊維材を含むので、曲げ強度が大きく、マグネシア
セメント系ボード及び軽量骨材よりなることより、軽量なものとなる。更に、
マグネシアセメント系ボードを用いたので、耐火性も有することとなる。
請求項２記載の発明によれば、補強繊維材がメッシュ状であるので、曲げ強
度が大きな耐火パネルが得られる。
請求項３記載の発明によれば、補強繊維材がマグネシアセメント系ボードに
略均一に分散されているので、曲げ強度が大きな耐火パネルが得られる。
【発明を実施するための最良の形態】
【００１２】
本発明の耐火パネルは、コア材としてのフェノールフォーム板と、該フェノ
ールフォーム板の両面に接着された、外皮材たるマグネシアセメント系ボード
とよりなり、該マグネシアセメント系ボードは、マグネシアセメント７５〜９
４．５重量％と、補強繊維材０．５〜５重量％と、軽量骨材５〜２０重量％と
を主材とする。
【００１３】
フェノールフォーム板は、軽量で、かつ耐火性、断熱性に優れる。従って、
これを断熱性を有するコア材とし、この両面に後述のマグネシアセメント系ボ
ードを配することとした。フェノールフォーム板は、公知のものを使用するこ
とが可能である。
【００１４】
マグネシアセメント系ボードは、上述のように、マグネシアセメント７５〜
９４．５重量％と、補強繊維材０．５〜５重量％と、軽量骨材５〜２０重量％
とを主材とする。
【００１５】
本発明においては、温度変化による寸法安定性が良く、電波非反射性が良好
であり、耐火性もあることに鑑み、マグネシアセメントを主材とするボードを
用いることとした。
マグネシアセメントは、マグネシアセメント系ボードにおいて、７５〜９４
．５重量％含まれる。７５重量％未満だと、マグネシアセメント系ボードの強
度が不足してしまい、９４．５重量％を越えると、マグネシアセメント系ボー
ド（ひいては耐火パネル）が重くなってしまい、また、マグネシアセメント系
ボードを製造するに際してマグネシアセメントと軽量骨材とのスラリーが補強
繊維材に含浸しにくくなってしまうからである。
【００１６】
マグネシアセメント系ボードにおいては、補強繊維材が含まれる。補強繊維
材が含まれることにより、曲げ強度が向上する。
補強繊維材としては、ガラス繊維（特に耐アルカリ性ガラス繊維）等の無機
繊維が好ましいが、有機繊維を用いることも可能である。また、無機繊維に樹
脂コーティング等の加工をすることも好ましく、例えば、ガラス繊維に樹脂コ
ーティングを施したものを用いることも可能である。
補強繊維材は、マグネシアセメント系ボードにおいて、０．５〜５重量％含
まれる。０．５重量％未満だと、曲げ強度が不足してしまい、５重量％を越え
ると、マグネシアセメント系ボードの成型性が悪くなってしまうためである。
【００１７】
補強繊維材は、メッシュ状となっていることが好ましい。メッシュ状でマグ
ネシアセメント系ボードに配することにより、曲げ強度が向上することとなる
。より具体的には、ガラス繊維その他の繊維による織物、又は織物状不織布（
２軸組布、３軸組布、４軸組布と呼ばれるもの。尚「組布」は「株式会社高分
子加工研究所」の登録商標）が好ましい。このような補強繊維材は、マグネシ
アセメント系ボードの両面に配される。
代わりに、補強繊維材は、短繊維であってもよく、この場合には、補強繊維
材は、マグネシアセメント系ボードに略均一に分散、埋設される。補強繊維材
が略均一に分散されることにより、曲げ強度が向上する。
【００１８】
更に、マグネシアセメント系ボードにおいては、軽量骨材が含まれる。軽量
骨材を含めることにより、マグネシアセメント系ボードの軽量化が図られる。
軽量骨材としては、例えば、パーライト、シラスバルーン、フライアッシュ
バルーン等が挙げられるが、本発明は、これらに限定されない。
このような軽量骨材は、原材料において５〜２０重量％含まれる。５重量％
未満だと、本発明の耐火パネルの軽量化が図られず、２０重量％を越えると、
耐火パネルの曲げ強度が悪くなり、また、マグネシアセメント系ボードの成型
性が悪くなるからである。
【００１９】
上記マグネシアセメント系ボードは、公知の混練、成型、乾燥方法を用いて
製造することが可能である。例えば、補強繊維材がメッシュ状のものの場合、
マグネシアセメント及び軽量骨材に水を加えて混練し、メッシュ状補強繊維材
を配した型枠に該混練物（スラリー）を流し込んみ、更にメッシュ状補強繊維
材を敷いて、成型、乾燥することにより製造することが可能である。前記スラ
リーがメッシュに含浸することとなり、補強繊維材はマグネシアセメント系ボ
ードに埋設される。補強繊維材が短繊維の場合、マグネシアセメントと軽量骨
材と短繊維とに水を加えて混練し、型枠に流し込んで、成型、乾燥させればよ
い。
【００２０】
前記フェノールフォーム板の両面には、前記マグネシアセメント系ボードが
接着される。接着剤としては、公知のものを用いることが可能である。
このようにして製造された本発明の耐火パネルは、カーテンウォールの腰壁
に用いられる。
【実施例】
【００２１】
実施例１及び２
マグネシアセメント８８．６重量％とパーライト１０重量％とに水を加え、
混練し、アクリル樹脂がコーティングされたガラス繊維よりなる織物（０．７
重量％）を配した型枠に前記混練物を流し込み、更に前記織物（０．７重量％
）を配し、成型、乾燥させ、補強繊維材が両面に埋設されたマグネシアセメン
ト系ボード（比重１．１）を作成した。マグネシアセメント系ボードの厚さを
表１に示す。尚、ここに言う「重量％」は、ボードとなった時点での固形分割
合を意味する。
また、フェノールフォーム板（比重０．０５）を用意し、このフェノールフ
ォーム板の両面に、ウレタン系接着剤を用いて、前記マグネシアセメント系ボ
ードを接着し、耐火パネルを得た。フェノールフォーム板の厚さを表１に示す
。
【００２２】
実施例３
マグネシアセメント８８．６重量％と、パーライト１０重量％と、耐アルカ
リ性ガラス短繊維（繊維長６ｍｍ）１．４重量％とに水を加え、混練し、型枠
に流し込んで、成型、感想させ、補強繊維材が略均一に分散されたマグネシア
セメント系ボード（比重１．１）を作成した。マグネシア系ボードの厚さを表
１に示す。
また、フェノールフォーム板（比重０．０５）を用意し、このフェノールフ
ォーム板の両面に、ウレタン系接着剤を用いて、前記マグネシアセメント系ボ
ードを接着し、耐火パネルを得た。フェノールフォーム板の厚さを表１に示す
。
【００２３】
比較例１、２及び３
実施例１〜３におけるマグネシアセメント系ボード（外皮材）の代わりに、
ガラス繊維強化セメント板（ＧＲＣ）、鋼板、珪酸カルシウム板を用い、また
実施例１〜３において用いられたフェノールフォーム板（比重０．０５）と同
じもの（但し、厚さは表１に示したもの）を用いて、耐火パネルを得た。各板
の厚さ及び比重を表１に示す。
【００２４】
以下の方法により、実施例１〜３及び比較例１〜３の耐火パネルの各種特性
を測定した。結果を表１に示す。
・熱寸法安定性：耐火パネルを、１０℃から１００℃に加熱し、耐火パネル
表面が歪んで見えるものを「×」、歪んでいないものを「○」とした。
・電波反射性：ＴＶゴースト等の電波反射問題を発生することがないかどう
かを確認した。上述のようにして作成したパネルを縦横の長さが400×400mmの
パネルに80MHz〜1GHzの電波を発信し、パネル表面より反射される電波の強さを
測定した。電波の入射及び反射角度は垂直入射を入射角０度とし、０〜６０度
までの範囲で測定した。鉄板の反射量と比較した各パネルの反射量をdB単位で
計測した。−15dB以下のものを電波反射性評価○とした。測定方法、機器につ
いては日本建築学会で検討を進めている「電波吸収体性能計測方法」に準じ、
自由空間タイムドメイン法によって実施した。
・耐火性能：建築基準法第２条第７号の規定に基づく認定に係わる耐火構造
の外壁の非耐力壁６０分および３０分耐火性能試験により測定した。
・曲げ試験：910×1820mmのパネルの短辺をそれぞれ人の手により水平に持ち
、パネルを上げ下げすることで、パネルの自重に加えて加速性曲げ応力をかけ
、パネルが折れたものを「×」、折れなかったものを「○」とした。
【００２５】
【表１】
2005146777.tif 000002
【００２６】
実施例１〜３より、本発明の耐火パネルは、熱寸法安定性（温度変化による
寸法安定性）、電波非反射性、耐火性、軽量性、曲げ強度の全てに関して良好
であった。
一方、比較例１の耐火パネルは軽量性、比較例２の耐火パネルは電波非反射
性及び熱寸法安定性、比較例３の耐火パネルは耐火性及び曲げ特性に問題があ
り、全ての特性に関して良好なものは得られなかった。
また、実施例２及び３より、補強繊維材をメッシュ状としてマグネシアセメ
ント系ボードの両面に埋設しても、代わりに補強繊維材を短繊維としてマグネ
シアセメント系ボードに略均一に分散したとしても、同等の結果が得られるこ
とが分かった。
以上より、本発明の耐火パネルが全ての特性に関して優れた結果を有するこ
とがわかった。